CHARGE FOR POROUS FILLER PRODUCTION
ШИХТА ДЛЯ ПРОИЗВОДСТВА ПОРИСТОГО ЗАПОЛНИТЕЛЯ

Изобретение относится к производству пористых заполнителей для бетонов.
Известна шихта для производства пористого заполнителя, содержащая, мас. %: глина монтмориллонитовая 35,0-38,0; уголь 5,0-6,0; доломит 36,0-50,0 [1].
Задачей изобретения является улучшение пористой структуры заполнителя, получаемого из шихты.
2
Технический результат достигается тем, что шихта для производства пористого заполнителя, содержащая глину монтмориллонитовую и уголь, дополнительно содержит кварцевый песок и мылонафт, предварительно разведенный в воде, при следующем соотношении компонентов, мас.%: глина монтмориллонитовая 88,5-90,5, размолотый до удельной поверхности 2000-2500 см/г уголь 0,5-1,0, кварцевый песок 8,0-10,0, мылонафт, предварительно разведенный в воде, 0,5-1,0.
В таблице приведены составы шихты для производства пористого заполнителя.
В составе шихты для производства пористого заполнителя используют глины монтмориллонитовые, включающие Al-монтмориллонит и Fe-монтмориллонит (нонтронит).
2
Компоненты сырьевой смеси дозируют в требуемых количествах. Уголь размалывают до порошкообразного состояния (удельная поверхность 2000-2500 см/г). Кварцевый песок, уголь, мылонафт, предварительно разведенный в воде, и глину монтмориллонитовую смешивают. Из полученной шихты с влажностью 18-20% формуют гранулы размером 20-40 мм, которые сушат до влажности не более 6% и обжигают при температуре 1000-1100°C.
Источники информации
1. SU 1161500, C04B 31/00, 1985.